Способ нанесения керамического черного покрытия на вентильные металлы методом микродугового оксидирования и покрытие, полученное этим способом

1. Способ нанесения керамического покрытия оптически черного цвета на изделие из вентильного металла и его сплава, включающий микродуговое оксидирование изделия в импульсном анодно-катодном режиме в водном растворе электролита на основе дигидрофосфата натрия, отличающийся тем, что электролит дополнительно содержит ферроцианид калия, молибдат и силикат натрия при следующем соотношении компонентов, г/л:
дигидрофосфат натрия
10-30
силикат натрия
1-10
ферроцианид калия
5-15
молибдат натрия
1-10
2. Способ по п. 1, отличающийся тем, что микродуговое оксидирование осуществляют в импульсном анодно-катодном режиме при частоте следования импульсов 10-50 Гц, длительности импульса 100-500 мкс, напряжении 100-700 В и длительности процесса оксидирования 3-50 мин.
3. Способ по п. 1, отличающийся тем, что керамическое покрытие черного цвета наносят на изделия из деформируемых и литейных сплавов алюминия с высоким содержанием кремния и сплавы титана.
4. Керамическое покрытие оптически черного цвета, нанесенное на изделие из вентильного металла и его сплава способом по любому из пп. 1-3 в виде железосодержащего слоя толщиной 5-60 мкм, который дополнительно содержит Si в количестве 0,2-13,0 мас.% и Мо 0,1-7,0 мас.%.